(57)【要約】      （修正有）【課題】光学機器を屋外で使用する場合においても、光学機器内側の温度上昇を効果的に抑制し、かつ不要な可視光による迷光を防止できる光学機器を提供する。【解決手段】レンズ鏡筒２３の内側表面の少なくとも一部が、Ｌ＊値が５％以上３０％以下であり、近赤外波長域日射反射率が２０％以上４５％以下であることを特徴とする。また、レンズ鏡筒の内側表面の少なくとも一部に、樹脂、有機顔料、および無機顔料を含む赤外反射層３２が形成されていることを特徴とする。【選択図】図３
2020056826.tif 000002
【特許請求の範囲】
【請求項１】
レンズ鏡筒の内側表面の少なくとも一部が、
Ｌ＊値が５％以上３０％以下であり、
近赤外波長域の日射反射率が２０％以上４５％以下であることを特徴とする光学機器。
【請求項２】
前記レンズ鏡筒の外側表面の少なくとも一部は、近赤外波長域の日射反射率が５５％以上８５％以下であることを特徴とする請求項１記載の光学機器。
【請求項３】
前記少なくとも一部は、一番外側のレンズより外側の、外気と連通している部分の内側表面であることを特徴とする請求項１または２記載の光学機器。
【請求項４】
レンズ鏡筒の内側表面の少なくとも一部に、樹脂、有機顔料、および無機顔料を含む赤外反射層が形成されていることを特徴とする光学機器。
【請求項５】
前記有機顔料は、アゾ系有機顔料であることを特徴とする請求項４記載の光学機器。
【請求項６】
前記無機顔料は、表面がシリカで被覆されたチタニア粒子、およびまたは表面が被覆されていないＴｉおよびＯを含む粒子であることを特徴とする請求項４または５記載の光学機器。
【請求項７】
前記赤外反射層はさらにシリカを含むことを特徴とする請求項４乃至６いずれか一項記載の光学機器。
【請求項８】
前記少なくとも一部は、一番外側のレンズより外側の、外気と連通している部分の内側表面であることを特徴とする請求項４乃至７いずれか一項記載の光学機器。
【請求項９】
内側表面の少なくとも一部が、Ｌ＊値が５％以上３０％以下であり、近赤外波長域の日射反射率が２０％以上４５％以下であることを特徴とするレンズフード。
【請求項１０】
前記レンズフードの外側表面の少なくとも一部は、近赤外波長域の日射反射率が５５％以上８５％以下であることを特徴とする請求項９記載のレンズフード。
【請求項１１】
内側表面の少なくとも一部に、樹脂、有機顔料、および無機顔料を含む赤外反射層が形成されていることを特徴とするレンズフード。
【請求項１２】
前記有機顔料は、アゾ系有機顔料であることを特徴とする請求項１１記載のレンズフード。
【請求項１３】
前記無機顔料は、表面がシリカで被覆されたチタニア粒子、およびまたは表面が被覆されていないＴｉおよびＯを含む粒子であることを特徴とする請求項１１または１２記載のレンズフード。
【請求項１４】
前記赤外反射層はさらにシリカを含むことを特徴とする請求項１１乃至１３いずれか一項記載のレンズフード。
【請求項１５】
樹脂と、有機顔料と、無機顔料と、を含む第一の塗料を基材の外側に塗布して遮熱層を形成する工程と、
樹脂と、有機顔料と、無機顔料と、を含む第二の塗料を基材の内側に塗布して赤外反射層を形成する工程と、
を有することを特徴とする光学機器の製造方法。
【請求項１６】
前記赤外反射層の膜厚は１０μｍ以上７０μｍ以下であることを特徴とする請求項１５記載の光学機器の製造方法。
【請求項１７】
前記第一の塗料の塗料全体を１００とした時の前記有機顔料の含有量は、前記第二の塗料の塗料全体を１００とした時の前記有機顔料の含有量より少ないことを特徴とする請求項１５または１６記載の光学機器の製造方法。
【請求項１８】
樹脂と、有機顔料と、無機顔料と、を含む第一の塗料を基材の外側に塗布して遮熱層を形成する工程と、
樹脂と、有機顔料と、無機顔料と、を含む第二の塗料を基材の内側に塗布して赤外反射層を形成する工程と、
を有することを特徴とするレンズフードの製造方法。
【請求項１９】
前記赤外反射層の膜厚は１０μｍ以上７０μｍ以下であることを特徴とする請求項１８記載のレンズフードの製造方法。
【請求項２０】
前記第一の塗料の塗料全体を１００とした時の前記有機顔料の含有量は、前記第二の塗料の塗料全体を１００とした時の前記有機顔料の含有量より少ないことを特徴とする請求項１８または１９記載のレンズフードの製造方法。
【発明の詳細な説明】
【技術分野】
【０００１】
本発明は、カメラやビデオ、放送機器などのレンズ鏡筒を含む光学機器に関する。
【背景技術】
【０００２】
光学機器には屋外で使用することを想定した場合、高い光学性能だけではなく様々な温度変化が生じる環境下での撮影においても光学性能を維持できることが求められている。
【０００３】
このような温度変化が生じる環境下でも光学性能を維持できる光学機器として、赤外光を反射する層と、断熱層を具備する光学機器が特許文献１に提案されている。
【０００４】
特許文献１は、レンズフードの熱がレンズ鏡筒に伝わることにより、レンズ鏡筒の外周および内蔵部品の温度が過度に上昇する問題を解決している。レンズフード外表面に太陽光を反射する反射層を具備することでレンズフードに入る熱量を少なくし、レンズフードとレンズ鏡筒の間に断熱層を備えることで、熱量をレンズ鏡筒へ流入することを抑制し、問題を解決している。
【０００５】
特許文献２は、フード全体やレンズ鏡筒の前面や上部、に太陽光を反射する反射膜を具備することで、鏡筒に入る熱量を抑制している。
【０００６】
例えば光学機器の外表面に設ける膜は、屋外で使用した際に太陽光による部材の温度上昇を抑制する機能を有する。従来、太陽光による部材の温度上昇を抑制する方法としては、図１に示すように太陽光による入射光１を基材５上に形成した反射膜４で反射光２として反射する方法が知られている。入射光１に対する反射光２の比率を大きくすることで、透過光３による発熱を抑制することが出来る。反射率を上げるための材料としては可視光から赤外線領域の反射率が高い白色のチタニアや、赤外線反射率が高い顔料が用いられることが多い。太陽光エネルギー分布は可視光領域で４７％、赤外領域で５０％であり、可視光から赤外領域での広い範囲での反射率が高いことが求められる。
【先行技術文献】
【特許文献】
【０００７】
【特許文献１】特開２０１０−１６０４１６号公報
【特許文献２】特開２０１０−３８９５７号公報
【発明の概要】
【発明が解決しようとする課題】
【０００８】
しかしながら、特許文献１や特許文献２のようにレンズフードおよびレンズ鏡筒といった光学機器の表面に反射膜や断熱層を設けるだけでは、光学機器内側の温度上昇の抑制については十分ではない。屋外使用時の、太陽光の部分的な照射により、照射部近傍の光学機器外周部の内側の温度上昇による、内側近傍の空気の温度の偏り（陽炎）ができてしまう。
【０００９】
例えば、光学機器の内側やレンズフードの内側は、撮影に不要な迷光を防止するために、一般的に黒色にすることで太陽光の反射を抑えている。このため、太陽光の可視光および赤外光の吸収により、内側の温度が上昇することで内側の空気の温度上昇し、空気の屈折率分布が発生する。これより、撮影時にフォーカスがずれてしまうことで、画質が悪化することがある。
【００１０】
本発明は、この様な背景技術に鑑みてなされたものであり、温度上昇を効果的に抑制し、かつ、不要な可視光による迷光を防止できる光学機器を提供するものである。
【課題を解決するための手段】
【００１１】
本発明の光学機器は、レンズ鏡筒の内側表面の少なくとも一部が、Ｌ＊値が５％以上３０％以下であり、近赤外波長域日射反射率が２０％以上４５％以下であることを特徴とする。
【００１２】
本発明の光学機器は、レンズ鏡筒の内側表面の少なくとも一部に、樹脂、有機顔料、および無機顔料を含む赤外反射層が形成されていることを特徴とする。
【００１３】
本発明のレンズフードは、内側表面の少なくとも一部が、Ｌ＊値が５％以上３０％以下であり、近赤外波長域日射反射率が２０％以上４５％以下であることを特徴とする。
【００１４】
本発明のレンズフードは、内側表面の少なくとも一部に、樹脂、有機顔料、および無機顔料を含む赤外反射層が形成されていることを特徴とする。
【００１５】
本発明の光学機器の製造方法は、樹脂と、有機顔料と、無機顔料と、を含む第一の塗料を基材の外側に塗布して遮熱層を形成する工程と、樹脂と、有機顔料と、無機顔料と、を含む第二の塗料を基材の内側に塗布して赤外反射層を形成する工程と、を有することを特徴とする。
【００１６】
本発明のレンズフードの製造方法は、樹脂と、有機顔料と、無機顔料と、を含む第一の塗料を基材の外側に塗布して遮熱層を形成する工程と、樹脂と、有機顔料と、無機顔料と、を含む第二の塗料を基材の内側に塗布して赤外反射層を形成する工程と、を有することを特徴とする。
【発明の効果】
【００１７】
本発明によれば、光学機器を屋外で使用する場合においても、光学機器内側の温度上昇を抑制可能な光学機器を提供できる。
【図面の簡単な説明】
【００１８】
【図１】基材の上面に光学機器の表面に設ける膜を形成した際の太陽光の反射および吸収の状態を示す断面模式図である。
【図２】本実施形態の光学機器の模式図である。
【図３】本実施形態の光学機器の拡大断面図である。
【図４】本発明の光学機器の温度測定方法の模式図である。
【図５】分光光度計による反射率の測定形態を示す模式図である。
【発明を実施するための形態】
【００１９】
以下、本発明の好適な実施の形態について説明する。
【００２０】
本実施形態によれば、光学機器を屋外で使用する場合においても、可視光の迷光を防止しつつ、かつ光学機器の温度上昇を抑制する方法について説明する。
【００２１】
［光学機器］
まず、図２を用いて、本実施形態の光学機器について説明する。図２において、図２（ａ）は、本実施形態の光学機器の一例の外観図、図２（ｂ）は図２（ａ）の一部を示す外観図、図２（ｃ）は図２（ｂ）の断面図を示す。図２において、２１はレンズ、２２、２３は、レンズを保持するためのレンズ鏡筒であり、本実施形態において、レンズ２１と、レンズを保持するためのレンズ鏡筒（２２、２３）とを有する装置を光学機器と称する。レンズ鏡筒は、複数の部材（２２、２３）からなっていてもよい。また、光学機器は、レンズを透過する光によって画像を形成する画像形成装置であるカメラ２７を含んでいてもよく、レンズ鏡筒（２２、２３）は、画像形成装置２７に装着するための装着部２５を有していてもよい。また、光学機器は、レンズ２１を複数有していてもよい。複数のレンズのうち、一番外側のレンズ２１ａ（画像形成装置あるいは装着部から一番遠い側のレンズの外側にレンズフード２８を有していてもよい。光学機器は、レンズを保持するためのレンズ鏡筒（２２、２３）やレンズフード２８の内側表面２６に、赤外反射層が形成されている。
【００２２】
≪レンズ鏡筒の構成≫
図３は、図２（ｂ）のＡ部分の拡大図である。レンズ鏡筒２３は、基材３１と、基材３１の内側表面に形成された赤外反射層３２と、基材の外側表面に形成された遮熱層３３とからなっている。内側表面に形成された赤外反射層３２は、レンズ鏡筒の少なくとも一部分に形成されていればよい。特に、一番外側のレンズ２１ａよりさらに外側の、外気と連通している部分の内側表面（図２（ｂ）の２６）、およびまたはレンズフードの内側表面（図２（ａ）の２６）に形成されることが好ましい。また、レンズ鏡筒２３の外側表面の少なくとも一部には、光学機器を物理的、環境変化などから守るために遮熱層３３が設けられている。レンズ鏡筒が二重になっている部分については、最も外側の表面（図２（ｂ）においてはレンズ鏡筒２３の外側表面）に遮熱層３３を形成する。そして、最も内側の表面（図２（ｂ）においてはレンズ２２の内側表面）に赤外線反射層３２を形成することが好ましい。
【００２３】
屋外で使用される場合、太陽光は光学機器に対してある角度から入射するために、光学機器の外側表面だけでなく、レンズフードあるいはレンズ鏡筒の内側表面２６にも直接照射されてしまう場合がある。
【００２４】
太陽光が直接照射される可能性がある光学機器の内側表面２６に、赤外線反射層３２（近赤外波長域日射反射率の高い膜）を形成することで、内側の温度上昇を抑制することができる。
【００２５】
また、外側表面に遮熱層３３を設けることで、光学機器のレンズ鏡筒の内部への熱の流入を抑えることができるため、光学機器の内部の温度上昇を抑制できる。また、遮熱層３３と基材３１との間に断熱層を設けてもさらに温度上昇を抑制できる。
【００２６】
本実施形態の光学機器に形成される赤外反射層３２は少なくとも基材よりも内側に形成される。基材３１上に直接形成されていてもよいしプライマー層を介して形成されていてもよい。また、基材に金属を用いる場合には、必要に応じて金属表面に化成処理を施してもよい。
【００２７】
（赤外反射層）
赤外反射層は、Ｌ＊値が５％以上３０％以下であり、近赤外波長域日射反射率が２０％以上４５％以下であることが好ましい。Ｌ＊値が５未満であると、可視光の吸収が大きくなるため、光学機器内側の温度が上昇し画質が悪化してしまう。また、Ｌ＊値が３０より大きいと、可視光の反射が大きくなるため、迷光が多くなるため画質が悪化する。
【００２８】
近赤外波長域日射反射率が２０％未満であると、赤外光の吸収が大きくなるため、光学機器内側の温度が上昇してしまい、画質の悪化を引き起こす。近赤外波長域日射反射率が４５％よりも大きくなると、必然的にＬ＊値が上昇してしまい、迷光が大きくなるために、画質が悪化する。
【００２９】
赤外反射層を形成するための方法は特に限定しないが、フィルムを張ってもよいし、赤外反射性を有する赤外反射塗料を塗布する方法などもある。光学機器の内側は、平坦形状でないことから塗料を塗布することが好適に用いられる。
【００３０】
本実施形態の赤外反射層の厚みは１０μｍ以上７０μｍ以下であることが好ましい。厚みが１０μｍ未満になると、近赤外波長域日射反射率が低下する恐れがある。また、厚みが７０μｍを超えると、他部品との組み込みの際、中心が偏る可能性があり、光学機器の位置精度に悪影響を及ぼすことがある。赤外反射層の起毛部や凹凸部は厚みに含まないが、起毛部や凹凸部により、厚みが７０μｍを超える場合は、組み込み嵌合部には、起毛や凹凸を形成しないことが好ましい。
【００３１】
（遮熱層）
遮熱層は、光学機器を物理的、環境変化などから守れれば、特に限定しないが、太陽光によるエネルギーを効果的に反射することで、光学機器内側の温度上昇を抑えることが可能である。好適には、近赤外波長域日射反射率が５５％以上８５％以下である。近赤外波長域日射反射率が５５％未満であると、赤外光の吸収が大きくなるため、光学機器外側の温度が上昇してしまう。近赤外波長域日射反射率が８５％よりも大きくなると、Ｌ＊値が上昇してしまい、太陽光を強く反射することで、周囲の撮影者に不快感を与えてしまう。
【００３２】
［本実施形態に係る塗料］
赤外反射層と遮熱層は基本的には、同じ材料を含む塗料を用いることができ、本実施形態に係る塗料は、少なくとも、樹脂、有機顔料、無機顔料を含む。ただし、遮熱層のＬ＊値は、高くても問題ないが、赤外反射層のＬ＊値は、迷光が発生してしまうため３０％以下に抑える必要がある。Ｌ＊値は、有機顔料の含有量により調整可能であり、この有機顔料の含有量を調整することにより本実施形態の赤外反射層と遮熱層の塗料を得ることが可能になる。
【００３３】
（樹脂成分）
次に本実施形態の赤外反射層と遮熱層の塗料に含まれる樹脂について説明する。
【００３４】
本実施形態の樹脂の一例としては、エポキシ樹脂、ウレタン樹脂、アクリル樹脂、ウレタンアクリル樹脂、フェノール樹脂、アルキッド樹脂が挙げられる。これらの樹脂は１種類を用いても複数の種類を含んでも構わない。
【００３５】
また、本実施形態に係る塗料に含まれる樹脂の含有量は、塗料全体を１００重量％とした場合、５重量％以上８０重量％以下が好ましく、１５重量％以上５０重量％以下であるとより好ましい。本実施形態に係る塗料に含まれる樹脂の含有量が５重量％未満になると基材との密着性が悪化したり、層の靭性が低下する恐れがある。また、本実施形態に係る塗料に含まれる樹脂の含有量が５０重量％を超えると、太陽光の日射反射率が悪化する恐れがある。塗料は主に、塗膜にした際に、揮発して無くなる溶剤成分と、層中に残る樹脂成分と顔料から構成される。よって塗料中の樹脂成分や顔料の含有量は、塗料を各条件下で乾燥・焼成して固形分濃度を求める。
【００３６】
（有機顔料）
本実施形態に係る塗料に含まれる有機顔料としては、アゾ系有機顔料や、ペリレン系有機顔料が用いられる。
【００３７】
アゾ系有機粒子としては、アゾ基を有する化合物であれば任意の粒子を用いることが出来る。本実施形態のアゾ系有機粒子の色としては、黒色系、黄色系、赤色系、橙色系などが挙げられるが、黒色系が太陽光による退色が起こった際の、色味変化（ａ＊、ｂ＊）が少ないのでより好ましい。また、太陽光の反射率が高いことが好ましく、アゾ系有機粒子単独での日射反射率が１０％を超える材料を選択することが好ましい。アゾ系有機粒子の一例としては、ニッケルアゾ顔料、不溶性アゾ系顔料、溶性アゾ系顔料、高分子量アゾ系顔料、アゾメチンアゾ顔料系顔料等が挙げられる。これらのアゾ系有機粒子は１種類を用いても複数の種類を含んでも構わない。
【００３８】
本実施形態の有機顔料の平均粒径としては０．１μｍ以上５．０μｍ以下であることが好ましく、より好ましくは０．１μｍ以上２．０μｍ以下である。本実施形態の有機顔料の平均粒径が０．１μｍ未満になると粒子の表面積が増加するため、耐光性が悪化し、変色する恐れがある。また、本実施形態の有機顔料の平均粒径が５．０μｍを超えると層の凹凸が大きくなり、層の厚さの精度が悪化するため、本実施形態をレンズ鏡筒に用いた場合、ピント合わせなどの精度が低下する恐れがある。
【００３９】
本実施形態における平均粒径とは、複数の樹脂粒子それぞれの粒径の平均である。樹脂粒子の平均粒径は、水中へ分散させレーザー散乱法により分析することにより求められる。本実施形態では、樹脂粒子の平均粒径は、体積平均粒径である。
【００４０】
本実施形態の有機顔料の平均粒子径は、有機顔料の凝集による空気界面側への偏析を発生させやすくするためにも、後述する無機顔料の平均粒子径よりも大きいことがより好ましい。
【００４１】
また有機顔料には任意の形状の粒子を用いることができる。その一例としては、球状、立方体、楕円形、板状、層状、鎖状、中空、星形、針状、異形状などがあげられる。その中でも、有機顔料の凝集による空気界面側への偏析を発生させやすい板状、層状、鎖状などの形状がさらに好ましい。
【００４２】
これらの有機顔料は１種類を用いても複数の種類を含んでも構わないが、意匠性と遮熱性を損なわない範囲で用いることが好ましい。
【００４３】
本実施形態に係る赤外反射層の塗料に含まれる有機顔料の含有量は、塗料全体を１００重量％とした場合、１．０重量％以上５．０重量％以下が好ましく、より好ましくは１．５重量％以上４．５重量以下である。有機顔料の含有量が１．０重量％未満になると可視光の反射が大きくなるため、迷光が多くなり画質が悪化する。また、有機顔料の含有量が５．０重量％以上になると、可視光の吸収が大きくなるため、光学機器内側の温度が上昇し画質が悪化してしまう。
【００４４】
本実施形態に係る遮熱層の塗料に含まれる有機顔料の含有量は、塗料全体を１００重量％とした場合、０．０１重量％以上１．０重量％以下が好ましく、より好ましくは０．０１５重量％以上０．５重量以下である。有機顔料の含有量が０．０１重量％未満になると層の明度が高くなりすぎて意匠性が悪化する。また防汚性も悪化する恐れがある。また、有機顔料の含有量が１．０重量％以上になると、層の明度が低くなりすぎて遮熱性が悪化する。
【００４５】
（無機顔料）
本実施形態に用いられる無機顔料としては、遮熱性に優れたものであれば任意の無機顔料を用いることができるが、表面がシリカで被覆されたチタニア粒子、または表面が被覆されていないＴｉおよびＯを含む粒子を含むことが好ましい。色の調整のために着色された無機顔料をさらに含むことが好ましい。表面が被覆されていないＴｉおよびＯを含む粒子が着色された無機顔料であってもよい。本実施形態においては、表面が被覆されていないＴｉおよびＯを含む粒子を単に、ＴｉおよびＯを含む粒子と称する場合がある。
【００４６】
チタニアはそのもの自身が持つ高い屈折率のため、層を所望の屈折率に調整することが容易である。また、自身が持つ明色のため、塗膜を所望の色味に調整することが容易であり、さらに、十分に微粒化された微粒子が比較的安価に多数上市されていることからも好適に用いることができる。
【００４７】
本実施形態における層に含まれる表面がシリカで被覆されたチタニア粒子の含有量は、樹脂組成物に対して１０重量％以上７０重量％以下であることが好ましく、２０重量％以上６０重量％以下であることが更に好ましい。１０重量％未満であると十分な赤外反射効果を得ることができない場合があり、また７０重量％より多い場合は層として十分な膜質が得られない場合がある。表面がシリカで被覆された粒子を用いると、光触媒活性を抑制できるため周囲の樹脂劣化を低減することができる。
【００４８】
また、本実施形態における表面がシリカで被覆されたチタニア粒子の平均粒子径は０．１μｍ以上１．５μｍ以下であることが好ましく、さらには０．１μｍ以上１．０μｍ以下であることがより好ましい。０．１μｍ未満であると粒子の表面積が増大し、表面がシリカで被覆されたチタニア粒子が凝集しやすくなり、好適に層中に分散させることが困難となる。また、１．５μｍより大きいと、詳しくは後述するが、有機顔料の空気界面側への偏析を阻害してしまい、意匠性と遮熱性を両立するための十分な性能を発揮できなくなる。なお、本実施形態における表面がシリカで被覆されたチタニア粒子とは、少なくとも表面の一部がシリカで覆われているものと定義する。また、本実施形態における表面がシリカで被覆されたチタニア粒子の平均粒子径とは、凝集していない粒子における体積球相当直径を指すものとする。
【００４９】
本実施形態における表面がシリカで被覆されたチタニア粒子はその屈折率と平均粒子径が所望の条件を満足する限り、気相法、液相法等公知の方法により製造することができる。例えば、少なくとも酸素を含む雰囲気下において、火炎中に金属粉を投入し燃焼させることで二酸化チタン微粒子を合成する方法や、触媒存在下でチタンアルコキシドを加水分解、重縮合するゾルーゲル法等公知の方法等が挙げられる。また、チタニアはルチル構造やアナターゼ構造といった結晶構造を有することが知られており、アモルファス構造のそれと比較してより高い屈折率を示すが、所望の粒子径を満たすものであればどの結晶形態にも寄らず好適に用いることができる。
【００５０】
本実施形態に係る無機顔料は、前述した表面がシリカで被覆されたチタニア粒子の他に、着色された無機顔料を含んでいてもよい。本実施形態の赤外反射型の着色された無機顔料の含有量は、０．０１重量％以上２．０重量％以下が好ましく、より好ましくは０．０２重量以上１．５重量％以下である。本実施形態の赤外反射型の着色された無機顔料の含有量が０．０１重量積％未満になると太陽光照射時の光触媒作用が少ないため、本実施形態の層の外観色味変化が大きくなる恐れがある。本実施形態の赤外反射型の着色された無機顔料の含有量が２．０重量％を超えると遮熱性能が悪化する恐れがある。また、本実施形態の赤外反射型の着色された無機顔料は層中に均一に分散していることがより好ましい。
【００５１】
さらに、表面が被覆されていないＴｉおよびＯを含む粒子を含んでいてもよい。ＴｉおよびＯを含む粒子は光触媒作用によって樹脂の分子鎖を切断する必要があるので、耐光性を有するシリカ等の被覆が少ないもしくはないことが好ましい。これは、表面が被覆されていないＴｉおよびＯを含む粒子の光触媒作用によって、太陽光が照射されると層の明度が低くなるように変化させたいからである。その理由について次に述べる。有機顔料として前述したアゾ系有機粒子は、分子中にアゾ基であるＲ−Ｎ＝Ｎ−Ｒ‘の化学構造を持つ有色の顔料である。アゾ系有機粒子は、無機顔料と比較して赤外線の反射性能が高い特徴を持つが、アゾ系有機粒子は太陽光が照射されるとアゾ基が切断されて２ＲとＮ２になる。アゾ系有機粒子はアゾ系有機粒子に含まれるＮ＝Ｎおよびその周囲の原子配置により色を発現しているため、Ｎ＝Ｎが切断されると色が消失し、明度が高くなってしまう。つまり、光学機器等の物品の表面に形成された層の色が大きく変化してしまう場合がある。この変化は、アゾ系有機粒子の量が少ないほど顕著にあらわれる。
【００５２】
一方、ＴｉおよびＯを含む粒子１０は粒子中のＴｉＯ２部分が太陽光による光触媒作用で励起して励起したＴｉおよびＯを含む粒子となる。太陽光により励起したＴｉおよびＯを含む粒子は電子（ｅ−）を樹脂に放出し、樹脂の分子鎖は電子エネルギーによって切断される。このことにより、樹脂は変色した樹脂となり明度が低下する。
【００５３】
このように、本発明に係る層は、太陽光の照射により、アゾ系有機粒子の明度は高く変化する一方で、ＴｉおよびＯを含む粒子の明度は低く変化するため、全体としてはキャンセル効果で色の変色が抑制される。ＴｉおよびＯを含む粒子は、ＴｉおよびＯのみを含む粒子（例えばチタニア粒子）、およびまたは、ＴｉおよびＯの他に１種類以上の無機金属を含む粒子を含む。本実施形態のＴｉおよびＯの他に１種類以上の無機金属を含む粒子の一例としては、（Ｔｉ、Ｎｉ、Ｓｂ）Ｏｘ、（Ｔｉ、Ｃｒ、Ｓｂ）Ｏｘが挙げられる。また、（Ｔｉ、Ｆｅ、Ｚｎ）Ｏｘ、（Ｃｏ、Ｃｒ、Ｚｎ、Ａｌ、Ｔｉ）Ｏｘ、（Ｃｏ、Ｃｒ、Ｚｎ、Ｔｉ）Ｏｘ、（Ｃｏ、Ａｌ、Ｎｉ、Ｔｉ）Ｏｘ等が挙げられる。また、本発明のＴｉおよびＯを含む粒子の一例としては、上記の（Ｔｉ、Ｎｉ、Ｓｂ）Ｏｘ、（Ｔｉ、Ｃｒ、Ｓｂ）Ｏｘ、（Ｔｉ、Ｆｅ、Ｚｎ）Ｏｘが挙げられる。また、（Ｃｏ、Ｃｒ、Ｚｎ、Ａｌ、Ｔｉ）Ｏｘ、（Ｃｏ、Ｃｒ、Ｚｎ、Ｔｉ）Ｏｘ、（Ｃｏ、Ａｌ、Ｎｉ、Ｔｉ）Ｏｘが挙げられる。ＴｉおよびＯを含む粒子を含む場合、その含有量は、１．６重量％以下が好ましい。
【００５４】
（シリカ）
本実施形態では、さらにシリカを含んでいてもよい。平均粒径は、１０ｎｍ以上１１０ｎｍ以下であることが好ましい。平均粒径は、１０ｎｍ以上１１０ｎｍ以下であると、表面がシリカで被覆されたチタニア粒子のシリカの微小欠陥を埋める効果があり、無酸素雰囲気下での変色を抑制する効果がある。本実施形態のシリカは、平均粒径が１０ｎｍ未満になると、第二のシリカの微小欠陥を埋める力が低下するので無酸素雰囲気下での変色を抑制する効果が悪化する恐れがある。また、本発明のシリカは、平均粒径が１１０ｎｍを超えると酸化チタンへの吸着力が低下するため、無酸素雰囲気下での変色低減効果が悪化する恐れがある。
【００５５】
シリカの形状は任意のものを用いることが出来る。シリカの形状の一例としては、球形、不定形、星形、鎖状、中空、多孔質が挙げられる。これらのシリカは、１種類を用いても複数の種類を含んでも構わない。
【００５６】
シリカの含有量は、塗料中の不揮発成分に対して０．６質量％以上１４質量％以下であり、好ましくは１質量％以上１０質量％以下である。シリカの含有量が０．６質量％未満になると、シリカで被覆されたチタニア粒子のシリカの微小欠陥を埋めきれないため、無酸素雰囲気下での変色が悪化する恐れがある。また、本発明の第一のシリカの含有量が１４質量％を超えると、塗膜のヘイズが悪化するため、反射率が悪化する恐れがある。
【００５７】
（分散剤）
本実施形態の塗料に含まれる分散剤としては、無機顔料に比べて有機顔料をより凝集させる作用を有するものであれば適用することができる。特にアルキロールアンモニウム塩を含むことが好ましい。本来、分散剤とは、顔料の表面に吸着して相互に離間させながら、顔料間の距離を一定に保ち、顔料同士が凝集するのを防ぐことが役割であるが、本実施形態における分散剤は有機顔料を凝集させ、無機顔料は分散させることが好ましい。
【００５８】
また、本発明の分散剤は少なくとも酸基を有していることが好ましい。また本発明の分散剤は酸価（ｍｇｋＯＨ／ｇ）が３０以上１００以下であることが好ましい。酸価（ｍｇｋＯＨ／ｇ）が３０以上１００以下の範囲だとより適度に有機顔料を空気界面側に析出させることができる。また、有機顔料に対する分散剤の添加量は、分散剤の方が多いことが好ましい。分散剤の方が少ない場合は一部の有機顔料が分散し、空気界面側への偏析が少なくなる。
【００５９】
また本発明の分散剤の含有量は０．１重量％以上１０．０重量％以下が好ましく、より好ましくは０．１５重量％以上７．０重量％以下である。分散剤の含有量が０．１重量％未満になると遮熱性が悪化する。また、分散剤の含有量が１０．０重量％以上になると、層の屈折率が低くなり、屈折率差による反射が小さくなる。
【００６０】
（溶媒）
次に、塗料に含まれる溶剤について説明する。
【００６１】
溶剤としては、任意の材料を用いてよい。溶剤の一例としては、水、シンナー、エタノール、イソプロピルアルコール、ｎ−ブチルアルコール、酢酸エチル、酢酸プロピル、酢酸イソブチル、酢酸ブチル、メチルエチルケトンが挙げられる。また、メチルイソブチルケトン、プロピレングリコールモノメチルエーテル、トルエン、キシレン、アセトン、セロソルブ類、グリコールエーテル類、エーテル類が挙げられる。これらの溶剤は、１種類を用いても複数の種類を含んでも構わない。
【００６２】
本発明の塗料の好ましい粘度は、１０ｍＰａ・ｓ以上１００００ｍＰａ・ｓ以下であり、より好ましくは２０ｍＰａ・ｓ以上１０００ｍＰａ・ｓ以下である。塗料の粘度が１０ｍＰａ・ｓ未満になると塗布後の遮熱層の厚さが薄くなる箇所が生じる場合がある。また、１００００ｍＰａ・ｓを超えると、塗料の塗布性が低下する恐れがある。
【００６３】
（その他の添加剤）
本実施形態の光学機器に用いる塗料は、その他の任意の添加材を含んでいてもよい。その一例としては、硬化剤、硬化触媒、可塑剤、チキソ性付与剤、レベリング剤、艶消し剤、防腐剤、紫外線吸収剤、酸化防止剤、カップリング剤等が挙げられる。
【００６４】
≪塗料の製造方法≫
以下に、本実施形態の塗料の製造方法について説明する。
【００６５】
本実施形態の光学機器上面の層を形成するための塗料の製造方法は、本発明の有機粒子および無機顔料を塗料中に分散できれば任意の方法を用いることが出来る。一例としては、ビーズミル、ボールミル、ジェットミル、三本ローラー、遊星回転装置、ミキサー、超音波分散機、ホモジナイザー等が挙げられる。
【００６６】
［赤外反射層および遮熱層］
以下に、本実施形態の赤外反射層および遮熱層の材料構成について説明する。
本実施形態の赤外反射層および遮熱層は、少なくとも樹脂、有機顔料、および無機顔料を含む。
【００６７】
≪材料構成≫
（樹脂成分）
本実施形態の樹脂の含有量は、２０面積％以上９０面積％以下が好ましく、より好ましくは３０面積％以上８０面積％以下である。本実施形態の樹脂の含有量が２０面積％未満になると基材との密着性が悪化する恐れがある。また、本実施形態の樹脂の含有量が９０面積％を超えると、太陽光の日射反射率が悪化する恐れがある。
【００６８】
（有機顔料）
本実施形態の赤外反射層の有機顔料の含有量は２．０面積％以上７．０面積％以下が好ましく、より好ましくは２．５面積％以上６．５面積％以下である。有機顔料の含有量が２．０面積％未満になると可視光の反射が大きくなるため、迷光が多くなり画質が悪化する。また、有機顔料の含有量が７．０重量％を超えると、可視光の吸収が大きくなるため、光学機器内側の温度が上昇し画質が悪化してしまう。
【００６９】
本実施形態の遮熱層の有機顔料の含有量は０．１面積％以上２．０面積％以下が好ましく、より好ましくは０．１５面積％以上１．５面積％以下である。有機顔料の含有量が０．１面積％未満になると層の明度が高くなりすぎて意匠性が悪化する。また防汚性も悪化する恐れがある。また、有機顔料の含有量が２．０面積％以上になると、層の明度が低くなりすぎて遮熱性が悪化する。
【００７０】
（無機顔料）
本実施形態の明度を調整するための無機顔料の一例である表面がシリカで被覆されたチタニア粒子の含有量は、１０面積％以上８０面積％以下が好ましく、２０面積％以上６０面積％以下がより好ましい。本実施形態の明度を調整するための無機顔料の含有量が１０面積％未満になると着色力が弱く、明度を５０以上にすることが困難になる恐れがある。また本実施形態の明度を調整するための無機顔料の含有量が８０面積％を超えると層の脆性が悪化し、脆くなる恐れがある。
【００７１】
また本実施形態の着色された無機顔料の含有量は、０．１面積％以上３．０面積％以下が好ましく、より好ましくは０．２面積％以上２．０面積％以下である。本実施形態の着色された無機顔料の含有量が０．１面積％未満になると太陽光照射時の光触媒作用が少ないため、層の外観色味変化が大きくなる恐れがある。着色された無機顔料の含有量が３．０面積％を超えると遮熱性能が悪化する恐れがある。
【００７２】
また、着色された無機顔料は層中に均一に分散していることがより好ましい。
【００７３】
（その他の添加剤）
本実施形態の光学機器に用いる塗料は、その他の任意の添加材を含んでいてもよい。その一例としては、硬化剤、硬化触媒、可塑剤、チキソ性付与剤、レベリング剤、艶消し剤、防腐剤、紫外線吸収剤、酸化防止剤、カップリング剤等が挙げられる。
【００７４】
（基材）
基材としては、任意の材料を用いることが出来るが、金属やプラスチックが好ましい。金属材料の一例としては、アルミニウム、チタン、ステンレス、マグネシウム合金、リチウムマグネシウム合金等が挙げられる。プラスチックの一例としては、ポリカーボネート樹脂、アクリアル樹脂、ＡＢＳ樹脂、フッ素樹脂等が挙げられる。
【００７５】
また、基材の厚みとしては任意の厚みを持つことが出来るが、０．５ｍｍ以上５ｍｍ以下、より好ましくは、０．５ｍｍ以上２ｍｍ以下であることが好ましい。厚さが０．５ｍｍ未満になるとレンズ鏡筒の形状を保持することが困難である。また、厚さが５ｍｍを超えると部材のコストが高くなる。
【００７６】
（基材）
基材としては、任意の材料を用いることが出来るが、金属やプラスチックが好ましい。金属材料の一例としては、アルミニウム、チタン、ステンレス、マグネシウム合金、リチウムマグネシウム合金等が挙げられる。プラスチックの一例としては、ポリカーボネート樹脂、アクリアル樹脂、ＡＢＳ樹脂、フッ素樹脂等が挙げられる。
【００７７】
また、基材は任意の厚みを持つことが出来るが、０．５ｍｍ以上５ｍｍ以下、より好ましくは、０．５ｍｍ以上２ｍｍ以下であることが好ましい。厚みが０．５ｍｍ未満になるとレンズ鏡筒の形状を保持することが困難である。また、厚みが５ｍｍを超えると部材のコストが高くなる。
【００７８】
（断熱層）
断熱層に用いるものは、特に限定しないが、赤外反射層や基体よりも熱伝導率が低い材料で形成されていることが好適である。また、断熱層は任意の厚みを持つことが出来るが、０．０１ｍｍ以上５ｍｍ以下、より好ましくは、０．０５ｍｍ以上２ｍｍ以下であることが好ましい。厚みが０．０１ｍｍ未満になると断熱層としての効果を出すことが困難である。また、厚みが５ｍｍを超えると光学機器の重さが重くなり、ハンドリングが困難になる。
【００７９】
（プライマー層）
プライマーは基材、赤外反射層、断熱層、外周部の密着性を向上させる目的で用いても良い。プライマーとしては、任意の材料を用いることが出来るが、一例としてはエポキシ樹脂、ウレタン樹脂、アクリル樹脂、シリコーン樹脂、フッ素樹脂等が挙げられる。また、プライマーには本発明の粒子や本発明以外の粒子、着色剤、分散剤、硬化剤、硬化触媒、可塑剤、チキソ付与剤、レベリング剤、有機着色剤、無機着色剤、防腐剤、紫外線吸収剤、酸化防止剤、カップリング剤、溶媒の残渣が含まれていても構わない。
【００８０】
また、プライマーの膜厚としては２μｍ以上３０μｍ以下が好ましく、５μｍ以上２０μｍ以下がより好ましい。膜厚が２μｍ未満では膜の密着性が低下することがあり、３０μｍを超えると位置精度に悪影響を及ぼすことがある。
【００８１】
≪本実施形態の光学機器の製造方法≫
（赤外反射層、遮熱層の形成方法）
本実施形態の光学機器の製造方法は、樹脂と、有機顔料と、無機顔料と、を含む第一の塗料を基材の外側に塗布する工程と、樹脂と、有機顔料と、無機顔料と、を含む第二の塗料を基材の内側に塗布する工程と、を含む。
【００８２】
また、本実施形態のレンズフードの製造方法は、樹脂と、有機顔料と、無機顔料と、を含む第一の塗料を基材の外側に塗布する工程と、樹脂と、有機顔料と、無機顔料と、を含む第二の塗料を基材の内側に塗布する工程と、を含む。
【００８３】
第一の塗料による遮熱層、第二の塗料による赤外反射層は、それぞれ厚みが１０μｍ以上７０μｍ以下で本実施形態の塗料を均一に塗布出来れば任意の塗布方法および効果方法を用いることが出来る。
【００８４】
本実施形態の塗布方法の一例としては、ハケ塗り、スプレー塗布、ディップコーティング、転写、インクジェット等が挙げられる。また、層は１層塗りであっても、多層塗りであっても構わないし、意匠性を出すためにシボ加工されていても良い。また、起毛させるために、塗料中にレーヨンや、ナイロン、ポリエステル、アクリル、面などを主原料とした短い糸を混合してもよいし、静電植毛を用いてもよい。
【００８５】
また、本実施形態の赤外反射層の硬化方法としては室温放置しても構わないし、任意の熱により硬化を促進したり、紫外線を与えたりしても構わない。熱を与えて硬化させる方法としては、加熱炉、ヒーター、赤外線加熱等が挙げられる。硬化温度としては、室温から４００℃が好ましく、更に室温から２００℃が好ましい。
【００８６】
前記第一の塗料の塗料全体を１００とした時の前記有機顔料の含有量は、前記第二の塗料の塗料全体を１００とした時の前記有機顔料の含有量より少ないことが好ましい。
【実施例】
【００８７】
以下に、本発明における実施例について説明する。
【００８８】
（赤外反射層の形成方法）
実施例１から実施例６および比較例２〜４における赤外反射層の形成については、塗料を塗布する手法を用いて作成した。赤外反射層の特性評価は下記の方法で行った。
【００８９】
＜赤外反射層の特性評価＞
層の特性評価には色差計（ＳＥ−７７００；日本電色）を用い、明度（Ｌ＊）を測定した。測定用のサンプルには、金属板で３０ｍｍ角、厚みが１ｍｍの表面に本発明の赤外反射層を形成して用いた。金属板には、マグネシウム合金を用いた。マグネシウム合金の金属板にスプレー法により５０μｍの膜厚になるように膜を塗布して焼成し赤外反射層を形成した。焼成後に、色差計で本実施形態の層のＬ＊の値を測定した。
【００９０】
＜近赤外波長域日射反射率評価＞
以下に、近赤外波長域の日射反射率評価について説明する。近赤外波長域の日射反射率は、図５に示すように、分光光度計（Ｕ−４０００，日立ハイテク）を用いて反射率を測定した後に近赤外波長域の日射反射率に換算した。
【００９１】
まず、反射率測定方法を説明する。図５に示すように積分球５０に対して波長７８０ｎｍから波長２５００ｎｍの入射光１を入射させた。まず、入射光１に対して、５°傾けた試験片を取り付け部５１に１００％反射が起こるアルミナ焼結体のブランクを設置し、ベースライン測定を行った。続いて、試験片取り付け部５１にブランクの替わりに本発明の膜を形成した試験片を設置し、波長７８０ｎｍから波長２５００ｎｍの光を入射させ、検出器５２で検出して反射率を測定した。次に、測定した反射率にＪＩＳ−Ｋ５６０２（塗膜の日射反射率の求め方）に基づいて、重み付けの数値（重価係数）を掛け合わせて積分し、積分値より近赤外波長域日射反射率を算出した。
【００９２】
実施例１から実施例７および比較例２〜４における赤外反射層２２による温度および温度差測定およびピントズレ抑制効果測定は下記のように行った。
【００９３】
≪温度センサによる温度および温度差測定≫
本発明の光学機器の温度および温度差測定方法について図４を用いて説明する。温度センサは、撮像装置４１を取り付けた光学機器１のレンズ鏡筒４２およびレンズフード４３の外周部材内側に光軸方向に対向して上面側と下面側に設け（不図示）、三脚４４を取り付けた。太陽光の替わりに疑似太陽４５として、ハイラックスＭＴ１５０ＦＤ６５００Ｋ（岩崎電気）を光学機器１のレンズフード４３の４５°上面に１か所、前部に１か所、レンズ鏡筒、上面に１か所、配置した。尚、光学機器１と疑似太陽４５の距離は５ｃｍとした。次に、疑似太陽４５を光学機器４５°上面より照射し、３０分後の温度を測定した。
【００９４】
≪ピントズレ抑制効果測定≫
本発明の光学機器のピントズレ抑制効果測定方法について説明する。ピントズレ抑制効果は、疑似太陽を３０分照射後に撮像装置で同一の白黒被写体を撮影し、赤外反射層を用いず、従来の黒色層を用いた場合のピントズレを１００％とした［比較例１］。ピントズレの数値は、撮影した画像の輝度値を解析し、赤外反射層を用いなかった際の輝度値の傾きを１００とし、ピントズレ抑制効果を評価した。ピントズレ抑制効果は、１０％以上あれば抑制効果があると言える。また、ピントズレ抑制効果が２０％以上あれば目視でも十分に抑制効果が確認できるので非常に有効であると言える。
【００９５】
（ピントズレ抑制効果の３段階評価）
Ａ：ピントズレ抑制効果が２０％以上
Ｂ：ピントズレ抑制効果が１０％以上２０％未満
Ｃ：ピントズレ抑制効果が１０％未満
表１に実施例１〜７、比較例１〜４の光学機器評価結果について記す。
【００９６】
［実施例１］
＜塗料の調製＞
実施例１は、以下の方法で塗料を作製した。樹脂１２５ｇ、アゾ系有機粒子９ｇ、チタニア１５０ｇ、分散剤５ｇ、溶剤１００ｇを秤量し、ボールミルにて１５時間攪拌し、主剤を得た。得られた主剤１０ｇに対して硬化剤１ｇを混合し、実施例１の塗料を得た。
【００９７】
樹脂にはオレスターＱ−６９１（三井化学）を用いた。アゾ系有機粒子には、クロモファインブラックＡ１１０３（大日精化工業）を用いた。チタニアには、Ｄ−９７０（堺化学；平均粒径０．２６μｍ）を用いた。硬化剤には、タケネートＤ−１２０Ｎ（三井化学）を用いた。
【００９８】
＜赤外反射層の作製＞
実施例１では、以下の方法で赤外反射層を作製した。上記の塗料をマグネシウム合金の金属板にスプレー塗布によりで５０μｍの膜厚になるように本発明の膜を塗布し、室温で一晩乾燥後、１３０℃で３０分間焼成し、実施例１の膜を得た。
【００９９】
本サンプルについてのＬ＊は５、近赤外波長域の日射反射率は２９％であった。
【０１００】
上記のように測定した塗膜を、レンズ鏡筒４２およびレンズフード４３の外周部内側に５０μｍの膜厚になるようにスプレー塗布にて形成した。
【０１０１】
実施例２〜１２では、アゾ系有機粒子とチタニアの配合量、配合比率により、所望のＬ＊および近赤外波長域の日射反射率になるようにした。
【０１０２】
実施例１の光学機器は、温度センサをレンズフード外周で外周部材の内側の光軸中心を挟んで上面と下面に２か所配置した。レンズフード内側表面に、明度Ｌ＊が５、近赤外波長域の日射反射率が２９％である層を５０μｍ形成した。この時のピント抑制効果はピントズレ抑制効果が１０％以上２０％未満であった。迷光も少なく問題はなかった。
【０１０３】
［実施例２］
実施例２の光学機器は、温度センサをレンズフード外周で外周部材の内側の光軸中心を挟んで上面と下面に２か所配置した。レンズフード内側表面に、明度Ｌ＊が３０、近赤外波長域の日射反射率が４０％である層を５０μｍ形成した。この時のピント抑制効果はピントズレ抑制効果が２０％以上であった。迷光も少なく問題はなかった。
【０１０４】
［実施例３］
実施例３の光学機器は、温度センサをレンズフード外周で外周部材の内側の光軸中心を挟んで上面と下面に２か所配置した。レンズフード内側表面に、明度Ｌ＊が３０、近赤外波長域の日射反射率が４５％である層を５０μｍ形成した。この時のピント抑制効果はピントズレ抑制効果が２０％以上であった。迷光も少なく問題はなかった。
【０１０５】
［実施例４］
実施例４の光学機器は、温度センサをレンズフード外周で外周部材の内側の光軸中心を挟んで上面と下面に２か所配置した。レンズフード内側表面に、明度Ｌ＊が５、近赤外波長域の日射反射率が２０％である層を５０μｍ形成した。この時のピント抑制効果はピントズレ抑制効果が１０％以上２０％未満であった。迷光も少なく問題はなかった。
【０１０６】
［実施例５］
実施例５の光学機器は、温度センサをレンズフード外周で外周部材の内側の光軸中心を挟んで上面と下面に２か所配置した。レンズフード内側表面に、明度Ｌ＊が５、近赤外波長域の日射反射率が２９％である層を５０μｍ形成した。また、基材と外装の間に、断熱層を３０μｍ形成した。この時のピント抑制効果はピントズレ抑制効果が２０％以上であった。迷光も少なく問題はなかった。
【０１０７】
［実施例６］
実施例６の光学機器は、温度センサをレンズフード外周で外周部材の内側の光軸中心を挟んで上面と下面に２か所配置した。レンズフード内側表面に、明度Ｌ＊が５、近赤外波長域の日射反射率が２９％である層を５０μｍ形成した。また、外装の間に、近赤外波長域日射反射率が７７％の外装を３０μｍ形成した。この時のピント抑制効果はピントズレ抑制効果が２０％以上であった。迷光も少なく問題はなかった。
【０１０８】
［実施例７］
実施例７の光学機器は、温度センサをレンズ鏡筒外周で外周部材の内側の光軸中心を挟んで上面と下面に２か所配置した。レンズ鏡筒内側表面に、明度Ｌ＊が５、近赤外波長域の日射反射率が２９％である層を５０μｍ形成した。この時のピント抑制効果はピントズレ抑制効果が１０％以上２０％未満であった。迷光も少なく問題はなかった。
【０１０９】
［比較例１］
比較例１の光学機器は、温度センサをレンズフードの内側の光軸中心を挟んで上面と下面に２か所配置した。レンズフード内側表面に、明度Ｌ＊が３、近赤外波長域の日射反射率が１３％である静電植毛品を用いた。可視光の吸収が大きく、下面の温度が上昇し、画質が悪化した。この時のピントずれを基準とした。よって、ピント抑制効果は０％である。迷光は少なく問題はなかった。
【０１１０】
［比較例２］
比較例２の光学機器は、温度センサをレンズフード外周で外周部材の内側の光軸中心を挟んで上面と下面に２か所配置した。レンズフード内側表面に、明度Ｌ＊が３５、近赤外波長域の日射反射率が５％である層を５０μｍ形成した。この時のピント抑制効果はなく、また、迷光も発生した。
【０１１１】
［比較例３］
比較例３の光学機器は、温度センサをレンズフード外周で外周部材の内側の光軸中心を挟んで上面と下面に２か所配置した。レンズフード内側表面に、明度Ｌ＊が８０、近赤外波長域の日射反射率が５０％である層を５０μｍ形成した。この時のピント抑制効果はピントズレ抑制効果が２０％以上であった。迷光が強く発生した。
【０１１２】
［比較例４］
比較例４の光学機器は、温度センサをレンズフード外周で外周部材の内側の光軸中心を挟んで上面と下面に２か所配置した。レンズフード内側表面に、明度Ｌ＊が５３、近赤外波長域の日射反射率が１５％である層を５０μｍ形成した。この時のピント抑制効果はピントズレ抑制効果が１０％未満であった。迷光が強く発生した。
【０１１３】
【表１】
2020056826.tif 000003
【産業上の利用可能性】
【０１１４】
本発明の光学機器は、カメラやビデオ、放送機器などの光学機器のレンズ鏡筒やレンズフード、その他の屋外で使用される可能性があるカメラ本体、ビデオ本体、監視カメラ、お天気カメラ等に利用することが出来る。
【符号の説明】
【０１１５】
１  入射光
２  反射光
３  透過光
４  膜
５  基材
２１  レンズ
２２、２３  レンズ鏡筒
２８  レンズフード
３１  基材
３２  赤外反射層
３３  遮熱層
【図１】
2020056826.tif 000004
【図２】
2020056826.tif 000005
【図３】
2020056826.tif 000006
【図４】
2020056826.tif 000007
【図５】
2020056826.tif 000008